또한 , 본 발명 에 있 어서 는 모노머 원료 액 을 한 번 에 첨가 하 여도 좋 고 두 번 으로 나누 어 첨가 할 수 도 있 다 . 모노머 원료 액 을 두 번 으로 나누 어 첨가 함 으로써 , 프로필렌 에틸렌 부 텐 수지 입자 가 모노머 원료 액 에 의하 여 충분 하 게 팽윤 하 고 프로필렌 에틸렌 부 텐 수지 입자 의 수소 탈리 에 의한 그래프트 중합 이 효과 적 으로 실행 할 수 있 다 . 두 번 으로 나눌 경우 는 중합 개시제 ( 친유성 의 과산화물 ) 가 있 는 상태 에서 분산 액 에 모노머 원료 액 의 일부 ( 제 1 원료 액 ) 를 첨가 하 고 프로필렌 에틸렌 부 텐 수지 입자 를 팽윤 시킨 후 60 ∼ 95 ℃ 로 온도 상승 시키 고 한층 더 나머지 모노머 원료 액 을 1 ∼ 3 시간 동안 적하 하 여 중합 시키 면 된다 . 제 1 원료 액 으로서 전체 모노머 원료 액 100 질량 % 중 1 ~ 50 질량 % 를 이용 하 는 것 이 바람직 하 고 보다 바람직 하 게 는 2 ~ 30 질량 % 이 다 . 더욱 바람직 한 제 1 원료 액량 은 10 ~ 30 질량 % 이 다 . 제 1 원료 액 의 사용량 의 하한 치가 상기 값 보다 작아지 면 프로필렌 에틸렌 부 텐 수지 입자 의 모노머 원료 액 에 의한 팽윤 이 충분 하 지 않 아 프로필렌 에틸렌 부 텐 수지 입자 의 수소 탈리 에 의한 그래프트 중합 을 수행 하 기 어렵 게 된다 . 한편 , 함유량 의 상한 치가 상기 값 보다 커 지 면 프로필렌 에틸렌 부 텐 수지 입자 의 모노머 원료 액 에 의한 팽윤 이 과다 하 여 에 멀 젼 의 점도 가 상승 하 고 중합 중 에 폴리올레핀 변성 ( 메타 ) 아크릴 수지 입자 ( B － 2 ) 가 흐트러질 수 있 다 .